(57)【要約】【課題】サポート部の除去効率に優れ、かつ、造形物に損傷を与え難い三次元造形物の製造方法を提供することを目的とする。【解決手段】造形物を形成するモデル材（Ａ）と、造形時に前記モデル材（Ａ）の形状を支持するサポート材（Ｂ）とから形成された粗造形物を形成する粗造形物形成工程を有し、前記サポート材（Ｂ）が、溶解性サポート材（Ｂ−１）からなる部分と膨潤性サポート材（Ｂ−２）からなる部分とを有し、前記サポート材（Ｂ）のうち、前記モデル材（Ａ）と接する部分の少なくとも一部が前記溶解性サポート材（Ｂ−１）である、三次元造形物の製造方法。【選択図】なし【特許請求の範囲】
【請求項１】
造形物を形成するモデル材（Ａ）と、造形時に前記モデル材（Ａ）の形状を支持するサポート材（Ｂ）とから形成された粗造形物を形成する粗造形物形成工程を有し、
前記サポート材（Ｂ）が、溶解性サポート材（Ｂ−１）からなる部分と膨潤性サポート材（Ｂ−２）からなる部分とを有し、
前記サポート材（Ｂ）のうち、前記モデル材（Ａ）と接する部分の少なくとも一部が前記溶解性サポート材（Ｂ−１）である、
三次元造形物の製造方法。
【請求項２】
前記溶解性サポート材（Ｂ−１）が、熱により、又は、溶剤に浸漬することにより溶解するものである、
請求項１に記載の三次元造形物の製造方法。
【請求項３】
前記膨潤性サポート材（Ｂ−２）が、溶剤に浸漬することにより１０％以上膨潤するものである、
請求項１又は２に記載の三次元造形物の製造方法。
【請求項４】
前記粗造形物形成工程が、前記モデル材（Ａ）となる光硬化性組成物（ａ）と、前記サポート材（Ｂ）となる光硬化性組成物（ｂ）と、をインクジェット方式により吐出することにより前記粗造形物の断面パターンを形成する吐出工程と、光照射により前記断面パターンを構成する各組成物を硬化させる工程と、を繰り返し行うものであり、
前記サポート材（Ｂ）となる光硬化性組成物（ｂ）のうち、前記モデル材（Ａ）となる光硬化性組成物（ａ）と接する部分の少なくとも一部が前記溶解性サポート材（Ｂ−１）となる光硬化性組成物（ｂ−１）である、
請求項１〜３のいずれか１項に記載の三次元造形物の製造方法。
【請求項５】
前記溶解性サポート材（Ｂ−１）となる光硬化性組成物（ｂ−１）が、
ＳＰ値が９以上１６以下であり、分子量が２００以下である単官能（メタ）アクリルアミド化合物と、光重合開始剤と、を含有し、
単官能（メタ）アクリルアミド化合物（Ａ）の含有量が、放射線硬化型組成物全体（１００質量％）に対して、５０質量％以上９９質量％以下である、
請求項４に記載の三次元造形物の製造方法。
【発明の詳細な説明】
【技術分野】
【０００１】
本発明は、三次元造形物の製造方法に関する。
【背景技術】
【０００２】
三次元の形状データをもとに、樹脂粒子や金属粒子などを融着させること又は樹脂組成物を硬化させること等により、薄膜状に積み重ねて目的の立体造形物を得る三次元造形技術が知られている。そのなかで、樹脂組成物を硬化させる方法としては、インクジェット方式により光硬化性樹脂組成物の微小液滴をノズルから所定パターンを描画するように吐出する工程と、紫外線などの放射線を照射して、吐出した光硬化性樹脂組成物を硬化させる工程とを繰り返し、立体造形物を形成する方法が知られている。
【０００３】
このような造形法において、複雑な形状の立体造形物を形成する場合には、立体造形物が形成された後に除去される支持体を造形物と一緒に造形することが行われている。例えば、特許文献１には、サポート材として十分な硬度と剛性を有し、高精度でサポートすることが可能であり、また、造形後に効率よく除去でき、かつ仕上げ工程を不要とした立体造形物の製造方法を提供することを目的として、造形物を形成するモデル材（Ａ）と、造形時にモデル材（Ａ）の形状を支持するサポート材（Ｂ）から形成された粗造形物を水又はイソプロパノールである洗浄液に浸漬し、サポート材（Ｂ）が１０％以上の膨潤率で膨潤することにより、膨潤率が１％以下であるモデル材（Ａ）との界面から剥離し、立体造形物を得る製造方法が開示されている。
【先行技術文献】
【特許文献】
【０００４】
【特許文献１】国際公開番号ＷＯ１６／１２５８１６
【発明の概要】
【発明が解決しようとする課題】
【０００５】
しかしながら、引用文献１に記載のように外力を加えることなくモデル材からサポート材を除去する方法ではサポート材の占める体積が大きいほど除去に時間を要し、三次元造形物の製造方法全体のスループットの低下を招くという問題がある。また、超音波振動や洗浄液の流れ（ウォータージェット）などの外力を加えることにより、サポート部を除去する方法も知られているが、依然としてサポート部の除去に時間がかかるという課題が解決されているとは言い難く、さらに外力を加える方法においては、造形物の表面に損傷を与えたり、造形物の細かい部分が破損されるという新たな問題が生じる。
【０００６】
本発明は、上述の課題の少なくとも一部を解決するためになされたものであり、サポート部の除去効率に優れ、かつ、造形物に損傷を与え難い三次元造形物の製造方法を提供することを目的とする。
【課題を解決するための手段】
【０００７】
本発明者らは、上記課題を解決するために鋭意検討した。その結果、サポート材として溶解性サポート材（Ｂ−１）と膨潤性サポート材（Ｂ−２）とを用い、かつ、溶解性サポート材（Ｂ−１）を所定の箇所に配することにより上記課題を解決できることを見出して、本発明を完成させた。
【０００８】
すなわち、本発明の三次元造形物の製造方法は、造形物を形成するモデル材（Ａ）と、造形時に前記モデル材（Ａ）の形状を支持するサポート材（Ｂ）とから形成された粗造形物を形成する粗造形物形成工程とを有し、前記サポート材（Ｂ）が、溶解性サポート材（Ｂ−１）からなる部分と膨潤性サポート材（Ｂ−２）からなる部分とを有し、前記サポート材（Ｂ）のうち、前記モデル材（Ａ）と接する部分の少なくとも一部が前記溶解性サポート材（Ｂ−１）である方法である。このように、モデル材（Ａ）との界面の少なくとも一部に溶解性サポート材（Ｂ−１）を配置し、それ以外の部分に膨潤性サポート材（Ｂ−２）を配することで、造形物のサイズが大きく、サポート部の体積が大きい場合であったとしても、モデル材（Ａ）の界面に存在する溶解性サポート材（Ｂ−１）が溶解することにより膨潤性サポート材（Ｂ−２）を一気に取り除くことが可能となり、除去時間の短縮が達成される。また、造形物のサイズが小さく、細かい部分がある場合にも、造形物に圧力をかけることなく水溶性サポート材（Ｂ−１）を容易に除去することができる。さらに、溶解性サポート材（Ｂ−１）の使用量が少なくて済むため、溶解させるための溶剤量を減らすことができ、廃棄性の観点においても有利である。
【図面の簡単な説明】
【０００９】
【図１】目的とする造形物の一例を示す図である。
【図２】本実施形態の三次元造形物の製造方法の一例を示す図である。
【発明を実施するための形態】
【００１０】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。なお、本明細書において「（メタ）アクリレート」とは、アクリレート及びそれに対応するメタクリレートの両方を意味する。
【００１１】
〔三次元造形物の製造方法〕
本実施形態の三次元造形物の製造方法は、造形物を形成するモデル材（Ａ）と、造形時にモデル材（Ａ）の形状を支持するサポート材（Ｂ）とから形成された粗造形物を形成する粗造形物形成工程を有し、サポート材（Ｂ）が、溶解性サポート材（Ｂ−１）からなる部分と膨潤性サポート材（Ｂ−２）からなる部分とを有し、サポート材（Ｂ）のうち、モデル材（Ａ）と接する部分の少なくとも一部が溶解性サポート材（Ｂ−１）である。
【００１２】
〔粗造形物形成工程〕
粗造形物形成工程は、造形物を形成するモデル材（Ａ）と、造形時にモデル材（Ａ）の形状を支持するサポート材（Ｂ）とから形成された粗造形物を形成する工程である。図１に目的とする造形物の一例を示し、図２に本実施形態の三次元造形物の製造方法の一例を示す。三次元の形状データをもとに造形物の断面パターンを薄膜状に積み重ねて目的の立体造形物を得る三次元造形技術において、図１のような本体部１１と突出部１２とを有するような造形物１０を製造する場合、まずは基材３０上に本体部１１となるモデル材１１aと突出部１２の下方に配されるサポート材１２aからなる断面パターンを形成する（図２（ａ））。そして、断面パターンを徐々に積み重ね（図２（ｂ））、最終的にモデル材１１aとその形状（突出部１２）を支持するサポート材１２aとから形成された粗造形物１０ａを得る（図２（ｃ））。そして、最後にサポート材１２aを除去することで、造形物１０が得られる（図２（ｄ）〜（ｅ））。
【００１３】
本実施形態においては、サポート材（Ｂ）として、溶解性サポート材（Ｂ−１）と膨潤性サポート材（Ｂ−２）とを用い、溶解性サポート材（Ｂ−１）がモデル材（Ａ）と接するように粗造形物を形成する。なお、溶解性サポート材（Ｂ−１）は、モデル材（Ａ）の表面の一部と接していればよいが、その接面積は多いほど好ましい。特に、溶解性サポート材（Ｂ−１）は、造形物の細部を構成するモデル材（Ａ）と接するように配されることが好ましく、また、膨潤性サポート材（Ｂ−２）は、その除去の容易性から、造形物の主に外側部分のサポート材として用いられることが好ましい。これにより、膨潤性サポート材の除去容易性を確保しつつも、微細構造を持つ造形物の場合において、膨潤性サポート材がその微細構造部分で膨潤し、結果として造形物が破損することを抑制できる。
【００１４】
粗造形物形成工程は、モデル材（Ａ）となる光硬化性組成物（ａ）と、サポート材（Ｂ）となる光硬化性組成物（ｂ）と、をインクジェット方式により吐出することにより粗造形物の断面パターンを形成する吐出工程と、光照射により断面パターンを構成する各組成物を硬化させる工程と、を繰り返し行うものであることが好ましい。この際、サポート材（Ｂ）となる光硬化性組成物（ｂ）のうち、モデル材（Ａ）となる光硬化性組成物（ａ）と接する部分の少なくとも一部が溶解性サポート材（Ｂ−１）となる光硬化性組成物（ｂ−１）である。但し、粗造形物形成工程はこれに制限されるものではなく、光硬化性組成物（ａ）及び（ｂ）に代えて熱硬化性組成物を用いてもよいし、樹脂粒子に対して硬化性樹脂を付与し、硬化させることで断面パターンを形成するものであってもよい。以下、モデル材（Ａ）及びモデル材（Ａ）となる光硬化性組成物（ａ）と、サポート材（Ｂ）及びサポート材（Ｂ）となる光硬化性組成物（ｂ）について説明する。なお、断面パターンとは、例えば、ＣＡＤデータなどに基づき、所望の立体造形物の形状を、複数に分割した断面形状をいう。
【００１５】
（モデル材（Ａ））
モデル材（Ａ）は、造形物を形成するものであり、除去工程において粗造形物から除去されないものである。モデル材（Ａ）となる光硬化性組成物（ａ）は、重合性化合物と、光重合開始剤とを含有し、必要に応じて、着色剤、溶剤、及びレベリング剤等を含有してもよい。
【００１６】
（重合性化合物）
重合性化合物としては、特に制限されないが、例えば、重合性不飽和結合を有するモノマー又はオリゴマーが挙げられる。このような重合性化合物のなかでも、ビニルエーテル骨格を有する（メタ）アクリレートモノマー、脂肪族エーテル骨格を有する（メタ）アクリレートモノマー、及び芳香環骨格を有する（メタ）アクリレートモノマー、多官能（メタ）アクリレートなどの（メタ）アクリレートモノマーが好ましい。なお、重合性化合物は１種を単独で用いても、又は２種以上を組み合わせて用いてもよい。
【００１７】
ビニルエーテル骨格含有（メタ）アクリレートモノマーの具体例としては、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、及び（メタ）アクリル酸ポリプロピレングリコールモノビニルエーテルが挙げられる。これらの化合物は、公知の方法に準じて調製してもよく、市販品を用いてもよい。
【００１８】
脂肪族エーテル骨格含有（メタ）アクリレートモノマーの具体例としては、ポリエチレングリコールジ（メタ）アクリレート、ポリプロピレングリコールジ（メタ）アクリレート（例えば、ジプロピレングリコールジ（メタ）アクリレート）、ポリテトラメチレングリコールジ（メタ）アクリレート、及びポリエチレングリコール−ポリプロピレングリコール共重合体のジ（メタ）アクリレートが挙げられる。これらの中でも、より強靭な塗膜が得られ、低粘度である観点から、ポリプロピレングリコールジ（メタ）アクリレートであることが好ましく、ジプロピレングリコールジ（メタ）アクリレートであることがより好ましい。
【００１９】
芳香環骨格含有（メタ）アクリレートモノマーとしては、芳香環骨格を有する単官能（メタ）アクリレートモノマーが好ましく、芳香環骨格を有する単官能（メタ）アクリレートモノマーの具体例としては、２−フェノキシエチル（メタ）アクリレート及びベンジル（メタ）アクリレートが挙げられる。
【００２０】
重合性化合物は、これらの中でも、光重合開始剤の溶解性を良好なものとすることができ、重合性化合物のＳＰ値を低下できる観点から、芳香環骨格含有単官能（メタ）アクリレートモノマーを含有することが好ましく、２−フェノキシエチル（メタ）アクリレートを含有することがより好ましい。
【００２１】
光硬化性組成物（a）に含まれる重合性化合物のＳＰ値は、剥離性向上の観点から、光硬化性組成物（ｂ）に含まれる重合性化合物のＳＰ値よりも低いことが好ましい。より詳細には、光硬化性組成物（a）に含まれる重合性化合物のＳＰ値と光硬化性組成物（ｂ）に含まれる重合性化合物のＳＰ値との差は、好ましくは０．２〜１．５、より好ましくは０．３〜１．０、さらに好ましくは０．４〜０．８である。
【００２２】
（光重合開始剤）
光重合開始剤としては、光のエネルギーによって、ラジカルやカチオンなどの活性種を生成し、上記光重合性化合物の重合を開始できるものであれば特に制限されないが、例えば、例えば、光ラジカル重合開始剤や光カチオン重合開始剤が挙げられる。光重合開始剤は１種を単独で用いても、又は２種以上を組み合わせて用いてもよい。
【００２３】
光ラジカル重合開始剤としては、例えば、芳香族ケトン類、芳香族オニウム塩化合物、有機過酸化物、チオフェニル基含有化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物、アシルフォスフィンオキサイド化合物、及びチオキサントン化合物が挙げられる。これらの中でも、放射線硬化型組成物の硬化性を良好にできる観点から、アシルフォスフィンオキサイド化合物及びチオキサントン化合物の少なくとも一方であることが好ましい。
【００２４】
アシルフォスフィン化合物としては、特に制限されないが、例えば、２，４，６−トリメチルベンゾイル−ジフェニルフォスフィンオキサイド、２，４，６−トリエチルベンゾイルジフェニルフォスフィンオキサイド、及び２，４，６−トリフェニルベンゾイルジフェニルフォスフィンオキサイドなどのモノアシルフォスフィンオキサイド化合物；ビス−（２，４，６−トリメチルベンゾイル）−フェニルフォスフィンオキサイド、及びビス−（２，６−ジメトキシベンゾイル）−２，４，４−トリメチルペンチルフォスフィンオキサイドなどのビスアシルフォスフィンオキサイド化合物が挙げられる。
【００２５】
チオキサントン化合物としては、アシルフォスフィンオキサイドへの増感性の向上、及び重合性化合物に対する溶解性の向上の観点から、２，４−ジエチルオキサントンが好ましい。
【００２６】
（着色剤）
着色剤としては、顔料及び染料（例えば、酸性染料、直接染料、反応性染料、塩基性染料など）が挙げられる。このなかでも、耐光性が良好である観点から、顔料であることが好ましい。なお、顔料としては、無機顔料及び有機顔料を用いることができ、カラーインデックスが付されている公知のものを用いることができる。また、カラーインデックスが付されていないものであっても、公知の顔料であれば用いることが可能である。
【００２７】
（溶剤）
溶剤としては、特に制限されないが、例えば、水や水溶性有機溶剤が挙げられる。水溶性有機溶剤としては、例えば、低級アルコール類（例えば、メタノール、エタノール、１−プロパノール、イソプロパノール、１−ブタノール、２−ブタノール、イソブタノール、及び２−メチル−２−プロパノール）、グリコール類（例えば、エチレングリコール、ジエチレングリコール、トリエチレングリコール、テトラエチレングリコール、ペンタエチレングリコール、プロピレングリコール、ジプロピレングリコール、及びトリプロピレングリコール）、グリセリン、アセチン類（例えば、モノアセチン、ジアセチン、及びトリアセチン）、グリコール類の誘導体（例えば、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、テトラエチレングリコールジメチルエーテル、及びテトラエチレングリコールジエチルエーテル）、１−メチル−２−ピロリドン、β−チオジグリコール、及びスルホランが挙げられる。これらの水溶性有機溶剤は、１種を単独で、又は２種以上を組み合わせて用いられる。
【００２８】
（レベリング剤）
レベリング剤（界面活性剤）をさらに含んでもよい。レベリング剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（以上、ビックケミー・ジャパン社（BYK Japan KK）製商品名）を挙げることができる。
【００２９】
（溶解性サポート材（Ｂ−１））
溶解性サポート材（Ｂ−１）は、熱により、又は、溶剤に浸漬することにより溶解するものであることが好ましい。本実施形態において熱により溶解するとは、溶解性サポート材の融点が、好ましくは９０℃以下であることをいい、より好ましくは４０〜８０℃であることをいい、さらに好ましくは５０〜７０℃であることをいう。また、溶剤に浸漬することにより溶解するとは、溶解性サポート材を２５℃の溶剤に浸漬してから完全に溶解するまでの時間が、好ましくは６時間以下であることをいい、より好ましくは４時間以下であることをいい、さらに好ましくは２時間以下であることをいう。なお、溶剤としてはイオン交換水もしくはイソプロパノールを使用することができる。
【００３０】
熱により溶解する溶解性サポート材（Ｂ−１）としては、特に制限されないが、例えば、ウレタンワックス、水素化ワックス、パラフィンワックス、マイクロクリスタリンワックス、ポリエチレンワックス、エステルワックス、及び脂肪酸アミドワックスが挙げられる。また、このような溶解性サポート材（Ｂ−１）を構成するための組成物は、これらワックス材を含み、必要に応じて、溶剤及びレベリング剤等を含有してもよい。なお、溶解性は、樹脂の選択により調製することができる。
【００３１】
また、溶剤に浸漬することにより溶解する溶解性サポート材（Ｂ−１）としては、特に制限されないが、例えば、溶剤、特に水への親和性の観点から、比較的ＳＰ値の高い重合性化合物と、光重合開始剤とを含有する光硬化性組成物（ｂ−１）の硬化物を用いることができる。光硬化性組成物（ｂ−１）は、必要に応じて、溶剤及びレベリング剤等を含有してもよい。光重合開始剤としては、モデル材（Ａ）で記載したものと同様のものを用いることができる。
【００３２】
このような重合性化合物としては、特に制限されないが、例えば、ＳＰ値が９以上１６以下であり、分子量が２００以下である単官能（メタ）アクリルアミド化合物が挙げられる。単官能（メタ）アクリルアミド化合物の含有量は、溶解性の観点から、光硬化性組成物（ｂ−１）の総量に対して、５０質量％以上９９質量％以下が好ましい。
【００３３】
単官能（メタ）アクリルアミド化合物の分子量は、２００以下であり、好ましくは１８０以下であり、より好ましくは１５０以下である。分子量が２００以下であることにより、除去容易性がより向上する傾向にある。
【００３４】
また、単官能（メタ）アクリルアミド化合物のＳＰ値は、９以上１６以下であり、好ましくは１５以下、より好ましくは１３以下、さらに好ましくは１２以下である。ＳＰ値が上記範囲内にあることにより、浸水による除去性がより向上する。なお、本明細書にいう「ＳＰ値」は、ｓｍａｌｌの推算法により算出される。
【００３５】
単官能（メタ）アクリルアミド化合物としては、特に制限されないが、例えば、下記式（I）で表されるものが挙げられる。
【化１】
2019081296.tif 000002
（一般式（Ｉ）中、Ｒは、水素原子又はメチル基を示し、Ｒ1及びＲ2は、互いに独立して、水素原子、炭素原子数１〜４のアルキル基、水酸基を有する炭素原子数１〜４のアルキル基、炭素原子数１〜６のアルキレンオキシアルキル基（例えば、炭素原子数１〜２のアルコキシ基を有する炭素原子数１〜４のアルキル基）、アミノ基を有する炭素原子数１〜４のアルキル基、炭素原子数１〜２のＮ−アルキルアミノ基を有する炭素原子数１〜４のアルキル基、又は炭素原子数１〜４のＮ，Ｎ−ジアルキルアミノ基を有する炭素原子数１〜４のアルキル基を示し、Ｒ1及びＲ2は互いに結合して環を形成してもよい。）で表される化合物が挙げられる。
【００３６】
このような単官能（メタ）アクリルアミド化合物としては、特に制限されないが、例えば、Ｎ−メチル（メタ）アクリルアミド、Ｎ−エチル（メタ）アクリルアミド、Ｎ−プロピル（メタ）アクリルアミドのようなＮ−アルキル（メタ）アクリルアミド；Ｎ−ヒドロキシメチル（メタ）アクリルアミド、Ｎ−ヒドロキシエチル（メタ）アクリルアミド、Ｎ−ヒドロキシプロピル（メタ）アクリルアミドのようなＮ−ヒドロキシアルキル（メタ）アクリルアミド；Ｎ−メトキシメチル（メタ）アクリルアミド、Ｎ−エトキシメチル（メタ）アクリルアミド、Ｎ−メトキシプロピル（メタ）アクリルアミドのようなＮ−アルコキシアルキル（メタ）アクリルアミド；Ｎ−アミノメチル（メタ）アクリルアミド、Ｎ−メチルアミノメチル（メタ）アクリルアミドのようなＮ−アミノアルキル（メタ）アクリルアミド；Ｎ，Ｎ−ジメチル（メタ）アクリルアミド、Ｎ，Ｎ−ジエチル（メタ）アクリルアミド、Ｎ，Ｎ−ジプロピル（メタ）アクリルアミドのようなＮ，Ｎ−ジアルコキシ（メタ）アクリルアミド；（メタ）アクリロイルモルホリンが挙げられる。これらの化合物の中でもＮ，Ｎ−ジメチル（メタ）アクリルアミド、Ｎ，Ｎ−ジエチル（メタ）アクリルアミド、及び（メタ）アクリロイルモルホリンからなる群より選択される少なくとも１種であることがより好ましい。
【００３７】
また、光硬化性組成物（ｂ−１）は、上記以外の重合性化合物を含有してもよい。その他の重合性化合物としては、特に制限されないが、例えば、ポリエチレングリコールジ（メタ）アクリレート、ポリテトラメチレングリコールジ（メタ）アクリレート、及びポリプロピレングリコールジ（メタ）アクリレート等のポリアルキレングリコール（メタ）アクリレートオリゴマー；ウレタン（メタ）アクリレートオリゴマーなどが挙げられる。
【００３８】
（膨潤性サポート材（Ｂ−２））
膨潤性サポート材（Ｂ−２）は、溶剤に浸漬することにより１０％以上膨潤するものであることが好ましい。本実施形態における膨潤率は、５０ｍｍ×２０ｍｍ×１ｍｍの膨潤性サポート材を、２５℃の溶剤に２４時間浸漬し、浸漬前後の膨潤性サポート材の長辺の長さから下記式により求め膨潤率を算出することにより求めることができる。なお、洗浄液としてはイオン交換水もしくはイソプロパノールを使用することができる。
膨潤率（％）＝（浸漬後の硬化物の長さ−浸漬前の硬化物の長さ）／浸漬前の硬化物の長さ×１００
【００３９】
膨潤性サポート材の膨潤率は、好ましくは５０〜５００％であり、より好ましくは７５〜４００％であり、さらに好ましくは１００〜３００％である。膨潤率が上記範囲にあることにより、モデル材とサポート材の膨張収縮の差により生じた内部及び溶剤の選択により調整することができる。
【００４０】
膨潤性サポート材（Ｂ−２）としては、特に制限されないが、例えば、重合性化合物と、光重合開始剤とを含有する光硬化性組成物（ｂ−２）の硬化物を用いることができる。光硬化性組成物（ｂ−２）は、必要に応じて、溶剤及びレベリング剤等を含有してもよい。光重合開始剤としては、モデル材（Ａ）で記載したものと同様のものを用いることができる。
【００４１】
このような重合性化合物としては、特に制限されないが、エチレングリコール、ポリエチレングリコールなどのポリオールと、１分子内に２個以上のイソシアネート基を有するポリイソシアネート化合物と、Ｎ−（２−ヒドロキシエチル）アクリアミドとの付加反応で得られるポリエチレングリコール骨格を有するウレタンアクリルアミド；アクリルアミドが挙げられる。
【００４２】
上記ウレタンアクリルアミドの含有量は、光硬化性組成物（ｂ−２）の総量に対して、好ましくは０．５〜５．０質量％であり、より好ましくは０．５質量％である。また、上記アクリルアミドの含有量は、光硬化性組成物（ｂ−２）の総量に対して、好ましくは０〜５０．０質量％である。
【００４３】
〔除去工程〕
除去工程は、粗造形物からサポート材（Ｂ）を除去して造形物を得る工程である。サポート材（Ｂ）の除去方法としては、特に制限されないが、例えば、洗浄液を用いてサポート部を洗浄する方法が挙げられる。洗浄液としては、特に制限されないが、例えば、水；芳香族炭化水素類、脂肪族炭化水素類、アルコール類、ケトン類、アルキレングリコール類、ポリアルキレングリコール類、グリコールエーテル類、グリコールエステル類、カルボン酸エステル類の有機溶剤等が挙げられる。このなかでも、モデル材（Ａ）を溶解しないこと、また三次元造形物から剥離したサポート材が洗浄液と分離し易いこと、また、安全性の面から、洗浄液は水もしくはイソプロパノール、エタノールが好ましい。さらに、より溶解性が低く、安全性が高い水が特に好ましい。
【００４４】
洗浄液には、必要に応じて各種添加剤を使用できる。添加剤としては、ノニオン性界面活性剤、カチオン性界面活性剤、アニオン性界面活性剤、無機酸、有機酸、アルカリ金属水酸化物、アミン系化合物、無機酸塩、有機酸塩などが挙げられる。これら添加剤の添加量は、本発明におけるモデル材（Ａ）やサポート材（Ｂ）が発現する特性に悪影響を与えない程度であれば特に限定されず、洗浄液に対して２０質量％以下の範囲が好ましい。
【００４５】
〔造形装置〕
本実施形態の造形装置は、上記三次元造形物の製造方法に用いられるものであれば特に制限されないが、例えば、例えば、粗造形物を造形するためのステージと、ステージ上に各組成物を吐出可能な吐出手段と、吐出手段をステージに対して平行な平面上に移動可能な移動手段と、各組成物を硬化させるための放射線源とを少なくとも備えた装置が挙げられる。上記造形装置は、光硬化性組成物（ａ）、光硬化性組成物（ｂ−１）、及び光硬化性組成物（ｂ−２）をインクジェット方式で吐出するためのノズルを有していてもよい。この際、同一のノズルから、光硬化性組成物（ａ）、光硬化性組成物（ｂ−１）、及び光硬化性組成物（ｂ−２）を吐出できるようにしても、別々のノズルから、光硬化性組成物（ａ）、光硬化性組成物（ｂ−１）、及び光硬化性組成物（ｂ−２）を吐出できるようにしてもよい。
【００４６】
また、上記造形装置は、光照射により断面パターンを構成する各組成物を硬化させるための光源を有していてもよい。光源が発する光の種類としては、光重合開始剤が分解して、ラジカル、酸、及び塩基などの開始種を発生できればよく、α線、γ線、Ｘ線、紫外線、可視光線、電子線などが挙げられ、好ましくは紫外線である。このような光源としては、水銀ランプ、メタルハライドランプ、紫外線発光ダイオード（ＵＶ−ＬＥＤ）及び紫外線レーザダイオード（ＵＶ−ＬＤ）が挙げられる。
【符号の説明】
【００４７】
１０…造形物、１０ａ…粗造形物、１１…本体部、１１a…モデル材、１２…突出部、１２ａ…サポート材、３０…基材
【図１】
2019081296.tif 000003
【図２】
2019081296.tif 000004